(57)【特許請求の範囲】
【請求項１】
液晶表示パネルを備えた液晶画像表示装置において、液晶表示パネルの外側、すなわち視認側に配置する表面保護パネルであって、
透明合成樹脂板の片面側又は両面側に、基材フィルムの一側又は両側にガスバリヤ層を有するガスバリヤ性透明樹脂フィルムを積層してなる構成を備え、
前記透明合成樹脂板及び前記ガスバリヤ性透明樹脂フィルムが、無配向であるかまたは一軸配向されており、かつ、前記ガスバリヤ性透明樹脂フィルムの基材フィルムが、脂環式ポリオレフィン系樹脂、セルロース系樹脂、アクリル系樹脂、ポリ酢酸ビニル系樹脂、及びポリビニルブチラール系樹脂からなる群から選ばれる１種又は２種以上の樹脂からなるものであり、かつ、前記ガスバリヤ性透明樹脂フィルムの基材フィルムの厚さが２５μｍ〜８０μｍであることを特徴とする表面保護パネル。
【請求項２】
前記ガスバリヤ性透明樹脂フィルムは、リタデーション値が５０ｎｍ以下であることを特徴とする請求項１に記載の表面保護パネル。
【請求項３】
前記透明合成樹脂板が、ポリカーボネート系樹脂、ＰＭＭＡ系樹脂、脂環式ポリオレフィン系樹脂、スチレン系樹脂、ポリ塩化ビニル系樹脂、フェノール系樹脂、メラミン系樹脂及びエポキシ系樹脂からなる群から選ばれる１種又は２種以上の樹脂からなるものであることを特徴とする請求項１又は２に記載の表面保護パネル。
【請求項４】
前記透明合成樹脂板と前記ガスバリヤ性透明樹脂フィルムとを、接着剤層を介して積層してなる構成を備えた請求項１〜３の何れかに記載の表面保護パネル。
【請求項５】
前記ガスバリヤ性透明樹脂フィルムのガスバリヤ層が、酸化ケイ素、酸化アルミニウム、酸化亜鉛、インジウムスズ酸化物、窒化ケイ素及びフッ化マグネシウムからなる群から選ばれる１種又は２種以上を含有することを特徴とする請求項１〜４の何れかに記載の表面保護パネル。
【請求項６】
前記透明合成樹脂板の一方の片面側にガスバリヤ性透明樹脂フィルムを積層し、かつ他方の片面側には、反射防止層、防汚層、ハードコート層のいずれか１種類以上を積層してなる構成を備えた請求項１〜５の何れかに記載の表面保護パネル。
【請求項７】
請求項１〜６の何れかに記載の表面保護パネルのガスバリヤ層面側と、液晶表示パネルとを粘着材層を介して密着してなる構成を備えた液晶画像表示装置。
【発明の詳細な説明】
【技術分野】
【０００１】
本発明は、携帯電話機、携帯ゲーム機、携帯パソコン、モバイル端末、テレビ、タッチパネルなどの液晶表示パネルを備えた液晶画像表示装置において、液晶表示パネルの外側、言い換えれば液晶表示パネルの視認側に積層する表面保護パネルに関する。
【背景技術】
【０００２】
従来、液晶表示パネルを備えた液晶画像表示装置においては、液晶表示パネルの表面を保護する目的で、液晶表示パネルの視認側に表面保護パネルとしてのガラス板が配置されてきた。ところが、近年、これらの軽量化、耐衝撃性向上の要請に伴い、ガラス基板に代わる材料として、アクリル板やポリカーボネート板等の透明合成樹脂板が用いられるようになっている。【０００３】
また、この種の液晶画像表示装置においては、従来、液晶表示パネルと表面保護パネルとの間に空間を設けて積層することで、緩衝性を高めて液晶表示パネルのキズや割れを防止していた。しかし、表面保護パネルと空間との界面で反射が生じて画像の視認性が低下し、特に屋外において画像が見難くなるという問題があったばかりか、空間を設けることによって薄型化の妨げになるという問題もあった。そのため、薄型化と視認性向上の両方を達成する目的で、液晶表示パネルと表面保護パネルとを透明な粘着剤乃至シートを介して直接積層することが提案されている。例えば特許文献１などにおいては、２軸延伸ポリエチレンテレフタレート（ＰＥＴ）フィルムや２軸延伸ポリプロピレン（ＯＰＰ）フィルムなどの基材フィルムに金属酸化物膜を形成してなる透明ガスバリヤ性フィルムを、透明合成樹脂板の両面に積層してなる構成の表面保護パネルが開示されている。
【先行技術文献】
【特許文献】
【０００４】
【特許文献１】特開２００３−１４５６５８
【発明の概要】
【発明が解決しようとする課題】
【０００５】
近年、画像表示装置の小型化及び携帯化が進むにつれ、画像表示装置の使用方法が多様化してきており、従来の使用方法では想定できない新たな課題が生じるようになって来た。例えばモバイルタイプのタッチパネル、ゲーム機、ナビゲーション機能を搭載した液晶画像表示装置などについてみると、屋外で使用する頻度が増えており、これにともなってサングラスを装着した状態で使用する機会が増えている。サングラス、特に偏光レンズを備えたサングラスを通して表示画面を見ると、表示画面内に虹色が現れる結果、見る角度によって濃淡が生じ、視認性が顕著に低下するという課題が新たに出現してきた。【０００６】
そこで本発明は、偏光レンズを備えたサングラスを通して表示画面を見た場合であっても、表示画面内に虹色が現れたり濃淡が生じたりすることのない、新たな画像表示装置、及びそれに用いる新たな表面保護パネルを提供せんとするものである。
【課題を解決するための手段】
【０００７】
本発明は、液晶表示パネルを備えた液晶画像表示装置において、液晶表示パネルの外側、すなわち液晶表示パネルの視認側に配置する表面保護パネルであって、透明合成樹脂板の片面側又は両面側に、ガスバリヤ層を有するガスバリヤ性透明樹脂フィルムを積層してなる構成を備え、前記透明合成樹脂板及び前記ガスバリヤ性透明樹脂フィルムのいずれもが実質的に延伸されてないことを特徴とする表面保護パネルを提案する。
ここで、「実質的に延伸されてない」とは、それぞれの製造過程で意図的に延伸されてない、という意味である。【０００８】
本発明はまた、液晶表示パネルを備えた液晶画像表示装置において、液晶表示パネルの外側、すなわち液晶表示パネルの視認側に配置する表面保護パネルであって、透明合成樹脂板の片面側又は両面側に、ガスバリヤ層を有するガスバリヤ性透明樹脂フィルムを積層してなる構成を備え、前記透明合成樹脂板及び前記ガスバリヤ性透明樹脂フィルムが、無配向または一軸配向していることを特徴とする表面保護パネルを提案する。
ここで、「無配向」とは、それぞれの製造過程で意図的に延伸操作等の配向処理を行なっていないことを意味する。また、「一軸配向している」とは、一軸延伸等の意図的な配向処理によって一方向にのみ配向方向を有している場合と、意図的な配向処理はしていないが、一方向にのみ配向方向を有している場合を包含する意味である。【０００９】
液晶表示パネルの外側、すなわち視認側に配置する表面保護パネルとしては、従来、ＰＥＴやＰＥＮ等からなる２軸延伸フィルムにガスバリヤ層を積層してなるガスバリヤ性積層フィルムが多用されてきた。本発明者は、このような２軸延伸フィルムに代えて、未延伸フィルム、無配向フィルム或いは一軸配向フィルムを使用することにより、偏光レンズを備えたサングラスを通して画像を見ても、表示画面内に虹色が現れたり、濃淡が生じたりしないようにすることに成功したものである。
【発明を実施するための形態】
【００１０】
以下、本発明の実施形態の例について説明する。但し、本発明の範囲が以下に説明する実施形態に限定されるものではない。
【００１１】
＜本表面保護パネル＞
本実施形態に係る表面保護パネル（「本表面保護パネル」と称する）は、液晶表示パネルを備えた液晶画像表示装置において、液晶表示パネルの外側、すなわち視認側に配置する表面保護パネルであって、透明合成樹脂板の片面側又は両面側に、ガスバリヤ層を有するガスバリヤ性透明樹脂フィルムを積層してなる構成を備えたものである。
なお、「視認側」とは、利用者が液晶画像表示装置の液晶画像を視認する場合における視認者側という意味である。
【００１２】
（透明合成樹脂板）
透明合成樹脂板は、主に液晶画像表示装置の破損防止の保護パネルの役割を果たす部材であり、その材質は、特に限定するものではない。例えばポリカーボネート系樹脂、ＰＭＭＡ（ポリメタクリル酸メチル）系樹脂、脂環式ポリオレフィン系樹脂、スチレン系樹脂、ポリ塩化ビニル系樹脂、フェノール系樹脂、メラミン系樹脂及びエポキシ系樹脂からなる群から選ばれる１種又は２種以上の樹脂を例示することができる。中でも、透明性、耐熱性、耐衝撃性の観点から、ポリカーボネート樹脂が好ましい。
【００１３】
本表面保護パネルの透明合成樹脂板は、実質的に延伸されてないか、無配向であるか、或いは一軸配向していることが重要である。言い換えれば、透明合成樹脂板が二軸配向されておらず、二軸延伸されてなる同一組成の透明合成樹脂板よりも光学異方性が小さいことが重要である。
よって、透明合成樹脂板は、例えば溶液状態或いはモノマー状態の原料樹脂を溶液キャスト法で成形した後、延伸しないか或いは一軸延伸して形成されたものが好ましい。また、溶融押出成形においても、金属ベルトや、金属薄層を持つ弾性ロール等で圧着することにより、光学異方性の小さな透明樹脂板を製膜することができる。
例えば溶融押出成形によってシート体（板体含む）を成形した場合、延伸処理していなくても一軸配向することがある。
【００１４】
なお、透明合成樹脂板が、一軸配向している場合には、その配向軸の向きを偏光板の配向軸の向きに合わせるように、本表面保護パネルを配置することにより、表示画面内に虹色が現れるのを無くし、見る角度によって濃淡が生じることを防止することができる。
【００１５】
透明合成樹脂板のリタデーション値は、５０ｎｍ以下であることが好ましく、特に２５ｎｍ以下であることがさらに好ましい。リタデーション値をこの範囲まで調整して光学異方性を小さくすれば、透明合成樹脂板が一軸配向している場合であっても、上記のように透明合成樹脂板の配向軸の向きを偏光板の配向軸の向きに合わせる必要がなく、どの向きに配置しても、表示画面内に虹色が現れることを無くし、見る角度によって濃淡が生じることを防止することができる。
【００１６】
透明合成樹脂板の厚さは、画像表示装置の破損防止の役割を果たし得る厚さであれば特に限定するものではない。一般的には０．３ｍｍ〜５ｍｍ、特に０．５ｍｍ〜３ｍｍであるのが好ましい。
【００１７】
（ガスバリヤ性透明樹脂フィルム）
ガスバリヤ性透明樹脂フィルムは、基材フィルムの一側又は両側にガスバリヤ層を積層してなる構成を備えたフィルムである。
この透明樹脂フィルムは、基材フィルムの一側又は両側にガスバリヤ層を積層してなる構成を備えていればよいから、他の層を積層してもよい。
【００１８】
本表面保護パネルのガスバリヤ性透明樹脂フィルムは、実質的に延伸されてないか、無配向であるか、或いは一軸配向していることが重要である。言い換えれば、ガスバリヤ性透明樹脂フィルムが二軸配向しておらず、光学異方性が小さいことが重要である。すなわち、ガスバリヤ性透明樹脂フィルムは、二軸延伸されてなる同一組成のガスバリヤ性透明樹脂フィルムよりも光学異方性が小さいことが重要である。
よって、ガスバリヤ性透明樹脂フィルムは、例えば溶液状態或いはモノマー状態の原料樹脂を溶液キャスト法で成形した後、延伸しないか、或いは、一軸延伸して形成されたものが好ましい。また、溶融押出成形においても、金属ベルトや、金属薄層を持つ弾性ロール等で圧着することにより、光学異方性の小さな透明樹脂板を製膜することができる。
また、上述のように、例えば溶融押出成形によってフィルムを成形した場合、延伸処理していなくても一軸配向することがある。
【００１９】
ガスバリヤ性透明樹脂フィルムが、一軸配向している場合には、その配向軸の向きを、偏光板の配向軸の向きと合致させるように、本表面保護パネルを配置することにより、表示画面内に虹色が現れることを抑制し、見る角度によって濃淡が生じるのを無くすことができる。
また、合成樹脂板とガスバリヤ性透明樹脂フィルムは、両者が無配向又は一軸配向であればよい。例えば、合成樹脂板が無配向であって、ガスバリヤ性透明樹脂フィルムが一軸配向であってもよいし、また、合成樹脂板が一軸配向であって、ガスバリヤ性透明樹脂フィルムが無配向であってもよい。両者が一軸配向している場合には、両者の配向軸の向きを合わせることが必要である。
【００２０】
ガスバリヤ性透明樹脂フィルムのリタデーション値は、５０ｎｍ以下であることが好ましく、特に２５ｎｍ以下であることがさらに好ましい。リタデーション値をこの範囲まで調整して光学異方性を小さくすれば、ガスバリヤ性透明樹脂フィルムが一軸配向している場合であっても、上記のようにガスバリヤ性透明樹脂フィルムの配向軸の向きを偏光板の配向軸の向きに合わせる必要がなく、どの向きに配置しても、表示画面内に虹色が現れることを無くし、見る角度によって濃淡が生じることを防止することができる。
【００２１】
ガスバリヤ性透明樹脂フィルムの基材フィルムは、主にガスバリヤ層の支持体の役割を果たすものであり、その材質は、特に限定するものではない。例えばポリカーボネート系樹脂、脂環式ポリオレフィン系樹脂、スチレン系樹脂、セルロース系樹脂、アクリル系樹脂、ポリ酢酸ビニル系樹脂、ポリビニルブチラール系樹脂及びナイロン系樹脂からなる群から選ばれる１種又は２種以上の樹脂を例示することができる。中でも、光学的等方性、透明性、剛性などの観点から、セルロース系樹脂、その中でもトリアセチルセルロース（ＴＡＣ)が好ましい。
【００２２】
基材フィルムの厚さは、ガスバリヤ層の製膜時の機械的強度、圧着時のシワ入り防止などの役割を果たし得る厚さであれば特に限定するものではない。一般的には１０μｍ〜１８８μｍ、特に２５μｍ〜８０μｍであるのが好ましい。
【００２３】
ガスバリヤ層は、例えば酸化ケイ素、酸化アルミニウム、酸化亜鉛、インジウムスズ酸化物、窒化ケイ素及びフッ化マグネシウムからなる群から選ばれる１種又は２種以上からなる金属化合物から形成することができる。中でも、酸化珪素、酸化アルミニウムは、透明で緻密な膜を安価に作ることができるので好適である。
【００２４】
ガスバリヤ層の形成方法は、特に限定するものではないが、例えば物理蒸着（ＰＶＤ）法、化学蒸着（ＣＶＤ）法、スパッタリング法などを好ましく例示することができる。
【００２５】
ガスバリヤ層の厚さは、特に限定するものではないが、０．１ｎｍ〜５００ｎｍ、好ましくは０．５ｎｍ〜１００ｎｍ、より好ましくは１ｎｍ〜５０ｎｍである。これより薄いと十分なガスバリヤ性が得られにくくなり、また、厚すぎると蒸着膜に亀裂や剥離が発生しやすくなる。
【００２６】
なお、基材フィルムとガスバリヤ層との密着性向上のため、基材フィルムとガスバリヤ層との間にプライマー層を設けてもよい。
プライマー層（アンカーコート層）の形成法としては、基材フィルム層の表面にプライマーコート剤を塗布する方法を挙げることができる。
例えばプライマーコート剤としては、溶剤溶解性又は水溶性のポリエステル樹脂、イソシアネート樹脂、ウレタン樹脂、アクリル樹脂、ビニルアルコール樹脂、エチレンビニルアルコール樹脂、ビニル変性樹脂、エポキシ樹脂、オキサゾリン基含有樹脂、変性スチレン樹脂、変性シリコン樹脂及びアルキルチタネート等を単独、あるいは２種以上併せて使用することができる。
【００２７】
（積層方法）
ガスバリヤ性透明樹脂フィルムは、透明合成樹脂板に直接積層してもよいが、接着剤層を介して積層してもよい。
【００２８】
ガスバリヤ性透明樹脂フィルムを、透明合成樹脂板に直接積層する方法としては、特に限定するものではないが、例えば熱融着などによって直接ラミネートする方法を挙げることができる。
【００２９】
他方、接着剤層を介して積層する場合、例えば接着剤を塗布した後に、圧着ロールで連続的に貼り合わせる方法などを挙げることができる。
この際、接着剤としては、例えばドライラミネート型接着剤、ＵＶ硬化型接着剤、エポキシ系接着剤、熱可塑性接着剤などを挙げることができる。中でも、透明で耐候性があり凝集力の高いアクリル系の接着剤が好ましい。
接着剤の全光線透過率（ＪＩＳ  Ｋ  ７３６１０−１）は８５％以上であるのが好ましく、特に８８％以上であるのが好ましい。また、そのヘーズ（ＪＩＳ  Ｋ  ７１３６）は３％以下、特に１％以下であるのが好ましい。
【００３０】
（その他の構成要素）
本表面保護パネルは、透明合成樹脂板の片面側又は両面側に透明樹脂フィルムを積層してなる構成を備えていればよいから、これら以外の層を積層してもよい。
【００３１】
例えば、透明合成樹脂板の一方の片面側にガスバリヤ性透明樹脂フィルムを積層し、かつ他方の片面側には、反射防止層、防汚層、ハードコート層のいずれか１種類以上を積層してなる構成を採用することもできる。
反射防止層、防汚層、ハードコート層を視認面側に配置することで、屋外での画像表示装置の視認性をより一層向上させることが可能である。
【００３２】
＜用途＞
本表面保護パネルは、そのガスバリヤ層面側を、粘着材層を介して液晶表示パネルに密着させることにより、液晶画像表示装置を構成することができる。中でも、屋外で使用されるような液晶画像表示装置、例えば携帯電話機、携帯ゲーム機、携帯パソコン、モバイル端末、テレビ、タッチパネルなどの液晶表示パネルを備えた液晶画像表示装置をより好適に構成することができる。
【００３３】
この際、粘着剤層は、各種粘着剤を使用可能であるが、透明で耐候性があり凝集力の高いアクリル系の粘着が好ましい。
【００３４】
アクリル系粘着剤としては、例えばアクリル樹脂系のベースポリマーと、架橋モノマーと、架橋開始剤と、必要に応じてその他添加剤とを含有する接着性組成物からなる接着剤が好ましい。
ここで、ベースポリマーとしては、 (メタ)アクリル酸エステル系共重合体、特に(メタ)アクリル酸アルキルエステル系共重合体を用いるのが好ましい。
架橋モノマーとしては、アクリル系架橋モノマーを用いるのが好ましい。中でも、単官能（メタ）アクリレートよりは、２官能（メタ）アクリレート、３官能（メタ）アクリレート、４官能（メタ）アクリレートなどの多官能（メタ）アクリレート、若しくは、単官能〜４官能（メタ）アクリレートの２種以上が混合してなる混合物などの多官能（メタ）アクリレートからなるモノマーを用いるのが好ましい。
架橋開始剤としては、光開始剤を用いるのが好ましく、開裂型の光開始剤、水素引抜型の光開始剤のいずれかを単独で使用してもよいし、また両者を併用してもよい。
【００３５】
＜用語の説明＞
一般的に「シート」とは、ＪＩＳにおける定義上、薄く、一般にその厚さが長さと幅のわりには小さく平らな製品をいい、一般的に「フィルム」とは、長さ及び幅に比べて厚さが極めて小さく、最大厚さが任意に限定されている薄い平らな製品で、通常、ロールの形で供給されるものをいう（日本工業規格ＪＩＳＫ６９００）。例えば厚さに関して言えば、狭義では１００μｍ以上のものをシートと称し、１００μｍ未満のものをフィルムと称すことがある。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
また、「粘着剤」と「接着剤」は、厳密に言えば両者の定義内容は異なるが、透明であればいずれを使用しても画像の見え方に差はないなどの観点から、本発明においては文言上両者を区別する必要がないので、「粘着剤」と称する場合でも「接着剤」を含むものとし、「接着剤」と称する場合でも「粘着剤」を含むものとする。
【００３６】
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含するものとする。
また、本発明において、「Ｘ以上」（Ｘは任意の数字）と表現した場合、特にことわらない限り、「好ましくはＸより大きい」の意を包含し、「Ｙ以下」（Ｙは任意の数字）と表現した場合、特にことわらない限り、「好ましくはＹより小さい」の意を包含するものとする。
【実施例】
【００３７】
以下、実施例について説明するが、本発明はこれに限定されるものではない。【００３８】
（実施例１）
透明合成樹脂板として、厚さ２ｍｍ×巾３００ｍｍ×長さ３００ｍｍの未延伸ポリカーボネート系樹脂製板（溶融押出成形、一軸配向、商品名「ステラＳ３００」（三菱樹脂株式会社製、）を用いた。
また、ガスバリヤ性透明樹脂フィルムとして、厚さ８０μｍのトリアセチルセルロース（ＴＡＣ)製未延伸フィルム（無配向）の表面に、酸化アルミニウムを真空蒸着させ、裏面にアクリル系接着剤(綜研化学（株）製ＳＫダイン１８８２；硬化剤の添加割合は奨励配合)を塗布し、溶剤を揮発させた後、室温養生してなるフィルムを用いた。
また、防汚性反射防止フィルムとして、防汚性反射防止加工した厚さ８０μｍのトリアセチルセルロース（ＴＡＣ)製未延伸フィルム（無配向）の表面に、アクリル系接着剤(綜研化学（株）製ＳＫダイン１８８２；硬化剤の添加割合は奨励配合)を塗布し、溶剤を揮発させた後、室温養生してなるフィルム（商品名「リアルック♯８７０１ＵＶ−Ｓ」、日本油脂株式会社製）を用意した。【００３９】
前記透明合成樹脂板の一面側に、前記ガスバリヤ性透明樹脂フィルムのアクリル系接着剤側を積層し、前記透明合成樹脂板の他面側に、防汚性反射防止フィルムのアクリル系接着剤側を積層し、表面保護パネル（サンプル）とした。
なお、表１の「透明フィルム基材」とは、ガスバリヤ性透明樹脂フィルムを示している。【００４０】
（実施例２）
透明合成樹脂板として、厚さ２ｍｍ×巾３００ｍｍ×長さ３００ｍｍの未延伸ポリカーボネート系樹脂製板（溶融押出成形、一軸配向、商品名「ステラＳ３００」（三菱樹脂株式会社製）を用いた。
また、ガスバリヤ性透明樹脂フィルムとして、ポリカーボネート樹脂原料（カリバー３０３−１５、住友ダウ製）を溶融押出法により、金属キャストロールと金属膜を表面に配した弾性ロールでニップして、８０μｍ厚の光学異方性の小さいシートを採取し、この表面に酸化アルミニウムを真空蒸着させ、裏面にアクリル系接着剤(綜研化学（株）製ＳＫダイン１８８２；硬化剤の添加割合は奨励配合）を施した未延伸フィルム（無配向）を用いた。【００４１】
前記透明合成樹脂板の一面側に、前記ガスバリヤ性透明樹脂フィルムのアクリル系接着剤側を積層し、前記透明合成樹脂板の他面側に、アクリル系ハードコート（セイカビームＥＸＦ００１Ｗ、大日精化製）を５μｍの厚さにコートして紫外線光を照射し、表面保護パネル（サンプル）とした。【００４２】
（実施例３）
透明合成樹脂板として、厚さ０．８ｍｍ×巾３００ｍｍ×長さ３００ｍｍの未延伸ポリメチルメタアクリレート樹脂製板（キャスト法で成形したＰＭＭＡ板（無配向）、商品名「ＭＲ１００」三菱レーヨン株式会社製、リタデーション値＜１０ｎｍ）を用いた以外は、実施例１と同様にして、表面保護パネル（サンプル）を作製した。【００４３】
（比較例１）
特開２００３−１４５６５８号公報に記載された実施例２に準じて、表面保護パネル（サンプル）を作製した。【００４４】
透明合成樹脂板として、厚さ２ｍｍ×巾３００ｍｍ×長さ３００ｍｍのＰＭＭＡ板（未延伸、無配向、商品名：アクリライトＬ００１、三菱レーヨン（株）製）を用いた。
また、ガスバリヤ性透明樹脂フィルムとして、片面に酸化アルミニウムを蒸着させた厚さ１２μｍの２軸延伸透明蒸着ＰＥＴフィルム（商品名：ファインバリヤＡＴ、（株）麗光製、延伸倍率３×３倍以上）を用いた。【００４５】
前記２軸延伸透明蒸着ＰＥＴフィルムの酸化アルミニウム蒸着面側にドライラミネート型接着剤を塗布し、ＰＭＭＡ板の両面をＵＶ照射装置（１６０ｗ／ｃｍ、５ｍ／分、高さ１０ｃｍ）で処理し、２軸延伸透明蒸着ＰＥＴフィルムを、ラミネートロールを介してＰＭＭＡ板の両面に積層した。これを、２３℃×５０％ＲＨで７日間養生させて、透明ガスバリヤ性フィルム積層板を得た。
次に、同じ大きさの厚さ３ｍｍのフロートガラス板を、厚さ０．５ｍｍの柔らかいアクリル系粘着シートで接合させて、表面保護パネル（サンプル）とした。
接合に用いた柔らかいアクリル系粘着シートは、アクリル酸エステル共重合体１００重量部に対し、アセチルアセトン亜鉛塩：０．５重量部およびアセチルアセトンアルミ塩：０．７重量部を溶融攪拌した後、離型フィルム間にシート状に成形して得た。【００４６】
（比較例２）
特開２００７−１５２８４７号公報に記載された実施例１に準じて、表面保護パネル（サンプル）を作製した。【００４７】
厚さ１００μｍの延伸変性ＰＥＴフィルム(製品名：ソフトシャインＡ１５３２、東洋紡績（株）製、延伸倍率３×３倍以上)に、全光線透過率（ＪＩＳ  Ｋ  ７３６１）９０％となるように酸化ケイ素を蒸着して透明水蒸気バリヤ層を形成し、水蒸気バリヤ性透明フィルムを作製した。【００４８】
次に、コンマコータを用いてアクリル系接着剤(綜研化学（株）製ＳＫダイン１８８２；硬化剤の添加割合は奨励配合)を離型フィルム(三菱化学ポリエステル（株）製ＭＲＦ３８)のシリコン処理面へ塗工し乾燥させ、厚さ２０μｍの粘着層を形成し、この粘着層に、上記水蒸気バリヤ性透明フィルムの非蒸着面を重ねて圧着ローラーを通して貼り合わせた。その後、水蒸気バリヤ性透明フィルムの蒸着面側に保護フィルム(積水化学（株）製６２２Ｂ)を貼り合わせ、ロール束状に巻いて巻取ロールとした。【００４９】
次に、防塵室内にて、押出機及び圧延ローラーを用いて、厚さ２．０ｍｍのポリカーボネート板を押出成形し、製造ライン上に搬送する一方、上記如く作製した粘着付水蒸気バリヤ性透明フィルムを巻取ロールから繰り出し、離型フィルムを剥がしながら粘着層を露出させ、前記ポリカーボネート板（未延伸、無配向）の反対面は保護フィルム(積水化学（株）６２４Ａ)を繰り出し、粘着付酸化ケイ素蒸着フィルムと保護フィルムを、圧着ローラー(線圧２０ｋｇ／ｃｍ)を通して、前記ポリカーボネート板に貼り合せて、表面保護パネル（サンプル）を得た。【００５０】
＜試験および評価＞
上記実施例および比較例で作製した各表面保護パネル（サンプル）を、ＴＦＴ型液晶表示装置（偏光板含む）の表示面に重ねて配置し、偏光めがね越しに視認した画像観察の結果を表１に示す。
この際、各表面保護パネル（サンプル）のガスバリヤ性フィルムの面を、ＴＦＴ型液晶表示装置の表示面に、透明なＵＶ硬化型接着剤を用いて積層した。
なお、実施例１及び２については、透明合成樹脂板の配向軸の向きが、ＴＦＴ型液晶表示装置内の偏光板の配向軸の向きと合致するように、表面保護パネル（サンプル）を配置した。【００５１】
また、偏光めがねとして、液晶パネルに使用される一般的な偏光板をレンズとするめがねを使用した。
そして、画像観察においては、液晶表示装置の表示面に配置した表面保護パネル（サンプル）を、表示面と平行となるように回転させながら、表示面を偏光めがね越しに目視し、画像変色の有無を観察した。
また、表１に示したリタデーション値は、平行ニコル回転法により測定した。【００５２】
評価は以下の基準で行った。
○：画像変色なし。
×：画像変色あり。【００５３】
【表１】
0005497789.tif 000002
【００５４】
表１の結果から明らかなように、２軸延伸された透明樹脂フィルムを用いた表面保護パネルでは、偏光めがね越しの画像が変色して画像を満足に見ることができなかった。これに対し、実施例１−３のように、無延伸フィルムを用いたものは、画像の変色がなく鮮明に見ることが可能であった。【００５５】
液晶表示画面から出た光は、特定の直線偏光した光で構成されている。透明樹脂板や、透明樹脂板に積層されたガスバリヤ性フィルムが二軸延伸されている場合、延伸軸によって直線偏光の光が乱され、偏光めがねを回転中に画像が虹色に変色し、適切な画像を目視することができないものと考えられる。
これに対し、透明樹脂板や、透明樹脂板に積層されたガスバリヤ性フィルムが、未延伸であるか、無配向である場合には、直線偏光の光が乱されることなく透過されるため、偏光めがねの偏光軸と直行する角度のとき画像が遮断されるが、それ以外の回転中には画像の変色は見られないものと考えられる。【００５６】
また、透明樹脂板やガスバリヤ性フィルムが、一軸延伸されたものであっても、その配向軸を、液晶表示装置の偏光板の配向軸と合わせることにより、画像の変色が見られないことも分かった。